(57)【要約】      （修正有）【課題】熱貫流率３．６０Ｗ／ｍ２・Ｋ以下であり、サッシとした際に遮音等級Ｔ−３等級に合格し、断熱性能および遮音性能に優れた厚さが２５．０ｍｍ以下の薄型の複層ガラスを提供する。【解決手段】複層ガラスをＧ構成する一対のガラス板が単板ガラスＧ１と合わせガラスＧからなり、合わせガラスＧが単板ガラスＧ１より薄く、中空層２に空気を封入してなり、単板ガラスＧ１の厚さが７．４ｍｍ以上、１０．６ｍｍ以下、合わせガラスＧを成すガラス部の厚さが５．４ｍｍ以上、７．６ｍｍ以下、樹脂中間層１の厚さが０．３ｍｍ以上、０．８ｍｍ以下、中空層２の厚さが４．０ｍｍ以上、８．９ｍｍ以下、これらを合わせた複層ガラスの厚さが１７．１ｍｍ以上、２７．９ｍｍ以下の複層ガラス。【選択図】図２
2010138027.tif 000002
【特許請求の範囲】
【請求項１】
複層ガラスを構成する一対のガラス板が単板ガラスと樹脂中間層を有する合わせガラスとからなり、合わせガラスが単板ガラスより薄く、中空層に空気を封入してなることを特徴とする複層ガラス。
【請求項２】
複層ガラスを構成する一対のガラス板が単板ガラスと樹脂中間層を有する合わせガラスとからなり、合わせガラスが単板ガラスより薄く、中空層に空気を封入してなり、
複層ガラスの厚さが１７．１ｍｍ以上、２７．９ｍｍ以下であり、
熱貫流率が３．６０Ｗ／ｍ２・Ｋ以下であり、
サッシとした際に、ＪＩＳ  Ａ４７０６：２０００に準拠する遮音等級Ｔ−３等級に合格する請求項１に記載の複層ガラス。
【請求項３】
複層ガラスを構成する一対のガラス板が単板ガラスと樹脂中間層を有する合わせガラスとからなり、合わせガラスが単板ガラスより薄く、中空層に空気を封入してなり、
単板ガラスの厚さが７．４ｍｍ以上、１０．６ｍｍ以下、合わせガラスは一対のガラス板からなり、合わせガラスを成す一対のガラス板を合わせたガラス部の厚さが５．４ｍｍ以上、７．６ｍｍ以下、樹脂中間層の厚さが０．３ｍｍ以上、０．８ｍｍ以下、中空層の厚さが４．０ｍｍ以上、８．９ｍｍ以下であり、これらを合わせた複層ガラスの厚さが１７．１ｍｍ以上、２７．９ｍｍ以下であり、
熱貫流率が３．６０Ｗ／ｍ２・Ｋ以下であり、
サッシとした際に、ＪＩＳ  Ａ４７０６：２０００に準拠する遮音等級Ｔ−３等級に合格する請求項２に記載の複層ガラス。
【請求項４】
樹脂中間層の厚さを、０．７ｍｍ以上としたことを特徴とする請求項１乃至請求項３のいずれか１項に記載の複層ガラス。
【請求項５】
樹脂中間層が、ポリビニルブチラール、エチレン−酢酸ビニル共重合体または透明樹脂を積層させてなる遮音性中間膜から選ばれた樹脂中間膜に由来することを特徴とする請求項１乃至請求項４のいずれか１項に記載の遮音性複層ガラス。
【請求項６】
片面に低放射膜を形成してなるＬｏｗ−Ｅガラスを用い、低放射膜を中空層側に配設したことを特徴とする請求項１乃至請求項５のいずれか１項に記載の複層ガラス。
【請求項７】
請求項１乃至請求項６のいずれか１項に記載の複層ガラスを取り付けてなることを特徴とする窓。
【請求項８】
請求項１乃至請求項６のいずれか１項に記載の複層ガラスを取り付けてなることを特徴とするドア。
【発明の詳細な説明】
【技術分野】
【０００１】
本発明は、断熱性能および遮音性能をともに有する複層ガラスに関する。特に、一般住宅で使用される厚さ１００ｍｍの標準サッシ用枠、通称、見掛１００ｍｍ標準サッシ用枠に搭載可能な、優れた断熱性能および遮音性能を共に有する薄型の複層ガラスに関する。
【背景技術】
【０００２】
通常、複層ガラスは、一対のガラス板の周縁部にアルミニウム製スペーサーをブチルゴム接着材で貼着して挟み込み、ブチルゴム接着材で一対のガラス板とアルミニウム製スペーサーを接着一体化させ、ガラス板とアルミニウム製スペーサーからなるコの字型凹部に、ポリサルファイドまたはシリコーンからなる封止材を充填し封止している。よって、複層ガラスにはガラス板とアルミニウム製スペーサーで囲まれた密閉された中空層が存在する。
【０００３】
さて、複層ガラスは中空層があることで断熱性能が高まり、結露防止、室内側冷暖房の負荷軽減等の利点があり、ガラスサッシとして一般住宅用を主として広く使われるようになった。尚、ガラスサッシとは複層ガラス、合わせガラスまたは合わせ複層ガラス等を含むガラス板に予め枠が制作・調整されていて、固定窓、可動窓等の窓、開閉ドア等のドアへの取り付けに際して１個の構成材として扱うことができるものを言う。
【０００４】
一般住宅、特に集合住宅等、事務所ビル等においては、暑い夏や寒い冬に快適に過ごせる室内の温度調節が積極的に行われ、一方では温度調節の省エネルギー化、効率化が求められるようになってきた。また、断熱性能を高めることにより外気の気温変動を遮断することが、窓に要求されるようになってきた。省エネルギー上、必要となるガラスの断熱性能は「住宅に関わるエネルギー使用の合理化に関する設計および施工の指針  Ｈ１１．３．３０改正  建設省告示第９９８号」において、日本国内の各地域の窓ガラスの好適な熱貫流率が記述されている。即ち、北海道（１・２地区）を中心とする寒冷地で建具としての窓ガラスの熱貫流率は、２．０８Ｗ／ｍ２・Ｋ以下、即ち、２．０８Ｗ・ｍ−２・Ｋ−１以下、東北、長野等、本州を中心とする寒冷地（３地区）で求められる窓ガラスの熱貫流率は、３．０１Ｗ／ｍ２・Ｋ以下、東京、名古屋、大阪、福岡等、本州の中部から南部に掛けての地区（４・５地区）で求められる窓ガラスの熱貫流率は、４．００Ｗ／ｍ２・Ｋ以下となっている。尚、ガラスの断熱性能の計算方法については「板ガラス類の熱抵抗及び建築における熱貫流率の算定方法」ＪＩＳ  Ｒ３１０７：１９９８に記述されている。尚、熱貫流率とは、開口部の内部と外部の温度差を１℃とした場合に面積１ｍ２あたり１時間に流れる熱量を示した数値であり、この数値が小さいほど熱を伝え難く、断熱性能が高いことになる。
【０００５】
また、近年、一般住宅、特に集合住宅、道路の近く、鉄道沿線および空港の周辺の住宅等、ビル、オーディオルーム、ピアノ室、図書館、美術館等においては、好まれざる音、または音楽や会話の伝達を阻害する音である騒音に対する関心が高まり、建物の床、壁、天井等には吸音材が埋め込まれ、ドアにも防音または遮音ドアが使用されるようになってきている。加えて、音が通過しやすい窓においても、断熱性能とともに防音性能を有することが求められる。よって、窓は、空気等の媒体の粗密波として伝わる縦波である音を減衰させることが要求されるようになってきた。
【０００６】
複層ガラスは断熱性能には優れるが、中空層を含めた同厚のガラス板に比較すると遮音性能は低い。このことは、密度の大きい物ほど音を吸収減衰しやすく、また、固体抵抗により振動し難いので、気体であり分子が動き易い空気より、ガラスの方が音の吸収減衰が大きいことによる。  
【０００７】
また、複層ガラスは、ガラス板／中空層／ガラス板の構成であるために、音の反射面は多いが、中空層における共鳴透過、コインシデンス効果の問題があり、複層ガラスは、中空層を除いた同厚のガラス板と比較し遮音に優れた周波数域もあるが劣る周波数域もある。
【０００８】
共鳴透過とは、通常の複層ガラスのように中空層が６ミリ、１２ミリというように狭い場合、２枚の板ガラスが中空層を通して共鳴し、ある周波数付近では遮音性能が低下することをいう。
【０００９】
また、コインシデンス効果とは、板状の材料において特有の周波数で透過損失が小さくなる、言い換えれば、遮音性能が低下する現象である。具体的には、音が板面に対し斜めに入射すると、板面上の位置によって音圧に位相差ができるため、板面にそって固有の屈曲強制振動を生じ、ある周波数で音の透過が大きくなり遮音性能が低下する現象である。
【００１０】
ガラス板においては、ガラス面に対し、縦弾性波である音波が、垂直でなく斜めに入射した場合、コインシデンス効果によりガラス面に水面を走る波のような横波の振動波が発生し、共鳴により遮音性能を低下させ、コインシデンス限界周波数以上の周波数域で遮音性能の低下が起こる。尚、コインシデンスの現象の起きる最も低い周波数をコインシデンス限界周波数と言い、コインシデンス限界周波数とガラス板の厚さの間には相関があり、ガラス板が厚くなり曲げ剛性が大きくなると、コインシデンス限界周波数は低くなることが知られている。サッシの遮音において、このコインシデンス効果の発生を抑制しなければならない。
【００１１】
尚、コインシデンス限界周波数は、数１の式で表される。
【００１２】
【数１】
2010138027.tif 000003
【００１３】
合わせガラスは、ガラス板と樹脂中間層の界面による反射、ガラスと直に接着した樹脂中間層によるコインシデンス効果の抑制、樹脂中間層の粘性抵抗による粗密波である音の吸収減衰があり、遮音性能を向上させるための設計が可能である。
【００１４】
そこで、化学組成を変えて粘性等の物性を異ならせた透明樹脂を積層させて遮音性能を高めるための遮音性中間膜が開発された。従来のポリビニルブチラール（以下、ＰＶＢと略する）、エチレン−酢酸ビニル共重合体（以下、ＥＶＡと略する）同様、ガラス板の間に挟みこみ、加熱溶融することでガラス板を接着一体化させて合わせガラスとする。
【００１５】
このような遮音性中間膜は、例えば、化学組成を変えて粘性等の物性を異ならせた透明樹脂として、モノマー組成比または分子量を変えたＰＶＢを積層させたこと、あるいはＰＶＢとは化学構造の異なるポリビニルアセタール樹脂を積層させたことで、粘性等の物性の異なる透明樹脂を積層させた遮音性中間膜が開示されている。
【００１６】
特許文献１には、 アセタール基の炭素数が４〜６であり、且つ、アセチル基が結合しているエチレン基量の平均値の、主鎖の全エチレン基量に対するモル分率が８〜３０モル％であるポリビニルアセタール樹脂（Ａ） と可塑剤とからなる少なくとも１つの層（Ａ） と、アセタール基の炭素数が３〜４であり、且つ、アセチル基が結合しているエチレン基量の平均値の、主鎖の全エチレン基量に対するモル分率が４モル％以下であるポリビニルアセタール樹脂（Ｂ） と可塑剤とからなる少なくとも１つの層（Ｂ）とが積層されてなる、合わせガラス用中間膜が開示されている。
【００１７】
また、特許文献２にはポリビニルアセタール樹脂と可塑剤からなる厚み０．０５ｍｍ以上の層（Ａ） と、ポリビニルアセタール樹脂と可塑剤からなる層（Ｂ）とが、層（Ｂ）／層（Ａ）／層（Ｂ）なる積層構成で積層され、層（Ａ）のポリビニルアセタール樹脂は、ポリビニルアルコールが炭素数６〜８のアルデヒド（ａ）と炭素数２〜４のアルデヒド（ｂ）とにより共アセタール化された樹脂であって、アルデヒド（ａ）でアセタール化された部分と、アルデヒド（ｂ）でアセタール化された部分との重量比が６０：４０〜１００：０の範囲にあり、層（Ｂ）のポリビニルアセタール樹脂は、ポリビニルアルコールが炭素数２〜４のアルデヒド（ｂ）と、炭素数６〜８のアルデヒド（ａ）により共アセタール化された樹脂であって、アルデヒド（ｂ）でアセタール化された部分と、アルデヒド（ａ）でアセタール化された部分との重量比が８０：２０〜１００：０の範囲にあり、層（Ａ）と層（Ｂ）の少なくとも一方のポリビニルアセタール樹脂は共アセタール化された樹脂であることを特徴とする遮音性中間膜が開示されている。
【００１８】
尚、サッシの遮音性能の規格は、「サッシ」ＪＩＳ  Ａ４７０６：２０００に記載されている。即ち、ＪＩＳ  Ａ４７０６：２０００において、サッシの遮音性は、遮音等級Ｔ−１等級、Ｔ−２等級、Ｔ−３等級、Ｔ−４等級に分けられる。サッシの片側から音を出し、反対側でサッシによる音の反射、吸収減衰による音圧レベルの減少を測ることで、サッシの音響透過損失を前記ＪＩＳ規格に定める各周波数で測定し、遮音等級Ｔ−１等級線、Ｔ−２等級線、Ｔ−３等級線、Ｔ−４等級線に準拠し、前記ＪＩＳに記載された条件に適合、即ち、合格したサッシを、各々遮音等級Ｔ−１等級、Ｔ−２等級、Ｔ−３等級、Ｔ−４等級とする。
【００１９】
図１にＪＩＳ  Ａ４７０６：２０００に記載される遮音等級線のグラフを示す。
【００２０】
断熱性能、遮音性能を有する複層ガラスとして、特許文献３には、スペーサーを介して所定間隔を隔てて重ね合わされた３枚のガラス板からなり、該ガラス板間に中空層を有する複層ガラスにおいて、前記ガラス板の少なくとも１枚は表面に熱伝達を抑制する低放射膜をコーティングしたＬｏｗ−Ｅガラスであり、前記各中空層のそれぞれに不活性ガスが封入されており、前記各板ガラスの各々の厚さはそれぞれ異なり、その少なくとも１枚は合わせガラスとした、幅広い音域での遮音性能がＪＩＳ Ａ ４７０６：２０００のＴ−３（３５等級）をクリアできるとともに、一般住宅用外壁として好適な、断熱性にも優れる複層ガラスが開示されている。
【００２１】
特許文献３に記載の複層ガラスは、ガラス板の少なくとも１枚は表面に熱伝達を抑制する低放射膜をコーティングしたＬｏｗ−Ｅガラスを使用し、前記各中空層のそれぞれに不活性ガス、実施例においてはアルゴンとクリプトンが封入されており、その効果として遮音等級Ｔ-３等級に合格し、熱貫流率が０．６５Ｗ／ｍ２・Ｋ以上、１．１１Ｗ／ｍ２・Ｋ以下となっている。しかしながら、Ｌｏｗ−Ｅガラスを用い、さらに各中空層のそれぞれにアルゴン、クリプトンを封入することは手間がかかり費用がかかる。また、アルゴン、クリプトン、キセノンは重いガスであるため、中空層に封入した際、断熱性能は高めるが遮音性能は高めない。
【００２２】
ヘリウムが封入された複層ガラスにおいては、ガラス板２枚と中空層を合わせた総厚１８ｍｍ以上、２４ｍｍ以下で、Ｔ−３等級に合格することは可能である。しかしながら熱伝達しやすいヘリウムを中空層に封入すると、窓ガラスの熱貫流率は、４．６０Ｗ／ｍ２・Ｋ程度に大きくなり、市場の中心となる東京、名古屋、大阪、福岡等、本州の中部から南部に掛けての地区（４・５地区）で求められる窓ガラスの熱貫流率である４．００Ｗ／ｍ２・Ｋ以下にも及ばない。
【特許文献１】特開平６−９２６号公報
【特許文献２】特開平５−１０４６８７号公報
【特許文献３】特開２００５−６０１４１号公報
【発明の開示】
【発明が解決しようとする課題】
【００２３】
通常、市販されるサッシ枠に適用されるガラス板の最大の厚さは２５．０ｍｍで、それより厚いと、一般住宅で使用される厚さ１００ｍｍの標準サッシ用枠、通称、見掛１００ｍｍ標準サッシ用枠に嵌め込むことが難しく、サッシ用枠特注となり高価格となる。
【００２４】
本発明は、熱貫流率３．６０Ｗ／ｍ２・Ｋ以下であり、且つ遮音等級Ｔ−３等級に合格し、断熱性能および遮音性能にともに優れ、好ましくは、厚さが２５．０ｍｍ以下の薄型の複層ガラスを提供することを目的とする。
【００２５】
加えて、本発明は、尖った金属、例えば、金属ドライバー等によるこじ破り、バール等でガラスを破砕する打ち破りに対して、容易に貫通穴が開かず、防犯性に優れた複層ガラスを提供することを目的とする。
【課題を解決するための手段】
【００２６】
本発明の複層ガラスは、複層ガラスを構成する一対のガラス板が単板ガラスと樹脂中間層を有する合わせガラスからなる。尚、本発明において、単板ガラスとは、ガラスのみで構成された１枚のガラス板を指す。複層ガラス、合わせガラスは、複数のガラス板で構成されるので、単板ガラスではない。合わせガラスは一対のガラス板の間に、ＰＶＢ、ＥＶＡまたは透明樹脂を積層させてなる遮音性中間膜から選ばれた樹脂中間膜を挟み、樹脂中間膜を加熱溶融させることで接着一体化させたものを指す。
【００２７】
本発明の遮音性複層ガラスに合わせガラスを用いる理由は、合わせガラスにおいて、粘性があり柔軟な樹脂中間層により、合わせガラスを成す一対のガラス板が個々不規則に振動し、同じ厚さの単板ガラスに比べ、コインシデンス限界周波数における透過損失が大きく、コインシデンス限界周波数の位置がより高周波側に移動することで、１０００Ｈｚ以上、４０００Ｈｚ以下の周波数域を遮音することによる。
【００２８】
また、本発明者らが鋭意検討したところ、上記構成の複層ガラスにおいて、合わせガラスを単板ガラスより薄い構成にすると、合わせガラスが単板ガラスより厚い構成に比較して、単板ガラスと合わせガラスをなすガラス板の厚みに差を持たせることで、さらに１０００Ｈｚ以上、４０００Ｈｚ以下の周波数域において音響透過損失が小さくなり、遮音性能曲線の落ち込みが小さくなることがわかった。また、複層ガラスの中空層に封入する気体を空気とすることで、断熱性能を向上させた。ヘリウム、ネオン、アルゴンまたはクリプトン等の不活性ガスを封入するのに比べ手間がかからず、経済的である。
【００２９】
即ち、本発明は、複層ガラスを構成する一対のガラス板が単板ガラスと樹脂中間層を有する合わせガラスとからなり、合わせガラスが単板ガラスより薄く、中空層に空気を封入してなることを特徴とする遮音性複層ガラスである。
【００３０】
本発明者らは、合わせガラスが単板ガラスより薄く、中空層に空気を封入した上記遮音性複層ガラスにおいて、各ガラス板の厚さ、中空層の厚さ等について検討し、遮音性能および断熱性能ともに優れる薄型の複層ガラスを得た。
【００３１】
具体的には、断熱性能に優れ、熱貫流率、３．６０Ｗ／ｍ２・Ｋ以下であり、且つ遮音性に優れ、ＪＩＳ  Ａ４７０６：２０００に準拠する遮音等級Ｔ−３に合格し、特に人間の耳の周波数特性を考慮する等ラウドネス曲線に従い、音声による意思の伝達等を阻害する１０００Ｈｚ以上、４０００Ｈｚ以下の周波数域の音響透過損失が大きい、２５．０ｍｍ以下の薄型の複層ガラスを発明するに至った。
【００３２】
本発明の複層ガラスにおいて、合わせガラスは、合わせガラスの強度を考慮し安全のために、合わせガラスを構成する各ガラス板には、厚さ２．７ｍｍ以上のガラス板を使用する必要がある、よって、合わせガラスを構成する一対のガラス板を合わせたガラス部の厚さは５．４ｍｍ以上である。また、本発明の複層ガラスにおいて、合わせガラスのガラス部の厚さが５．４ｍｍより薄いと遮音等級Ｔ−３等級に合格し難い。
【００３３】
また、本発明の複層ガラスにおける単板ガラスの厚さは、呼び厚さ３ｍｍのガラス板（ＦＬ３）／樹脂中間層／呼び厚さ３ｍｍのガラス板（ＦＬ３）の構成の合わせガラスにおいて、呼び厚さの許容差を考慮し、ＦＬ３のガラス板の呼び厚さの下限の計５．４ｍｍと樹脂中間層の厚さの計より、厚いことが必要である。よって、単板ガラスには、厚さの実測値が７．４ｍｍ以上、好ましくは、厚さの実測値が８．４ｍｍ以上のガラス板を用いる。厚さ７．４ｍｍより薄いと遮音等級Ｔ−３等級に合格し難い。
【００３４】
尚、略号ＦＬはガラス原料をスズ浴上に熔融展開して連続製造したフロートガラスの意であり、略号後の数値は呼び厚さであり、単位はｍｍである。呼び厚さはＪＩＳ  Ｒ  ３２０２−１９９６により、表１に示す許容差となる。
【００３５】
【表１】
2010138027.tif 000004
【００３６】
また、本発明の遮音性複層ガラスにおいて、優れた断熱性能および遮音性能を両立させるために、中空層に空気を封入する。尚、空気は大気圧にて封入する。尚、標準大気圧は１０１３２５Ｐａである。
【００３７】
また、本発明の複層ガラスにおいて、熱貫流率を３．６０Ｗ／ｍ２・Ｋ以下を達成し、且つサッシとした際に、ＪＩＳ  Ａ４７０６：２０００に準拠する遮音等級Ｔ−３等級に合格するためには、空気が封入された中空層の厚さは４．０ｍｍ以上必要である。また、Ｔ−３等級を達成するには、少なくとも、樹脂中間層には、０．３ｍｍ以上、好ましくは、０．３８ｍｍ以上の厚さが必要である。
【００３８】
また、本発明の複層ガラスにおいて、複層ガラスの総厚を２７．９ｍｍ以下とし、前記見掛１００ｍｍ標準サッシ用枠に搭載するためには、複層ガラスを構成する単板ガラスの厚さは１０．６ｍｍ以下、合わせガラスのガラス部の厚さは７．６ｍｍ以下、樹脂製中間層の厚さは０．８ｍｍ以下、好ましくは０．７６ｍｍ以下、空気を封入した中空層の厚みは８．９ｍｍ以下とする。
【００３９】
また、本発明の複層ガラスにおいて、複層ガラスの総厚を２５．０ｍｍ以下とし、前記見掛１００ｍｍ標準サッシ用枠に無理なく搭載するためには、複層ガラスを構成する単板ガラスの厚さは１０．６ｍｍ以下、合わせガラスのガラス部の厚さは７．６ｍｍ以下、樹脂製中間層の厚さは０．８ｍｍ以下、好ましくは０．７６ｍｍ以下、空気を封入した中空層の厚みは６．０ｍｍ以下とする。
【００４０】
尚、複層ガラスの総厚を２５．０ｍｍ以下で、熱貫流率を３．６０Ｗ／ｍ２・Ｋ以下を達成し、且つサッシとした際に、ＪＩＳ  Ａ４７０６：２０００に準拠する遮音等級Ｔ−３等級に合格し、１０００Ｈｚ以上、５０００Ｈｚ以下の周波数域の音響透過損失が大きいことは、合わせガラスが単板ガラスよりも薄い構成としたことによる。
【００４１】
さらに、本発明は、複層ガラスを構成する一対のガラス板が単板ガラスと樹脂中間層を有する合わせガラスとからなり、合わせガラスが単板ガラスより薄く、中空層に空気を封入してなり、複層ガラスの厚さが１７．１ｍｍ以上、２７．９ｍｍ以下であり、熱貫流率が３．６０Ｗ／ｍ２・Ｋ以下であり、サッシとした際に、ＪＩＳ  Ａ４７０６：２０００に準拠する遮音等級Ｔ−３等級に合格する上記の複層ガラスである。
【００４２】
また、本発明は、複層ガラスを構成する一対のガラス板が単板ガラスと樹脂中間層を有する合わせガラスとからなり、合わせガラスが単板ガラスより薄く、中空層に空気を封入してなり、単板ガラスの厚さが７．４ｍｍ以上、１０．６ｍｍ以下、合わせガラスは一対のガラス板からなり、合わせガラスを成す一対のガラス板を合わせたガラス部の厚さが５．４ｍｍ以上、７．６ｍｍ以下、樹脂中間層の厚さが０．３ｍｍ以上、０．８ｍｍ以下、中空層の厚さが４．０ｍｍ以上、８．９ｍｍ以下であり、これらを合わせた複層ガラスの厚さが１７．１ｍｍ以上、２７．９ｍｍ以下であり、熱貫流率が３．６０Ｗ／ｍ２・Ｋ以下であり、サッシとした際にＪＩＳ  Ａ４７０６：２０００に準拠する遮音等級Ｔ−３等級に合格することを特徴とする上記の複層ガラスである。
【００４３】
また、樹脂中間層の厚さを０．７ｍｍ以上とし、市販の３０ｍｉｌ（０．７６ｍｍ）の厚さのＰＶＢを用いることで、ＰＶＢが粘弾性を有し丈夫であることから、容易にこじ破り難くなり、建物外部からの本複層ガラスを用いたサッシ窓を通って、不審者が侵入することの妨げとなる。
【００４４】
即ち、本発明は、樹脂中間層の厚さを、０．７ｍｍ以上としたことを特徴とする上記の複層ガラスである。
【００４５】
尚、樹脂中間層にはＰＶＢのみ、またはＥＶＡのみからなる樹脂中間膜を用いてもよいが、ＰＶＢまたはＥＶＡを単独で用いるよりも、化学構造を変え、密度および粘弾性を変えたＰＶＢ、ＥＶＡまたは他の透明樹脂を積層させてなる遮音性中間膜を用いる方が、遮音性能が向上する。
【００４６】
即ち、本発明は、樹脂中間層が、ＰＶＢ、ＥＶＡまたは透明樹脂を積層させてなる遮音性中間膜から選ばれた樹脂中間膜に由来することを特徴とする上記の複層ガラスである。
【００４７】
また、複層ガラスをなすガラス基板に、例えば、金属酸化物薄膜および銀等の金属膜を積層させた低放射膜をその表面に形成したＬｏｗ−Ｅガラスを使用することで、本発明の複層ガラスの断熱性能は、さらに向上する。低放射膜が痛まないように、Ｌｏｗ-Ｅガラスは、本発明の複層ガラスにおいて、内面、即ち、中空層側に低放射膜がくるように配設し用いることが好ましい。
【００４８】
即ち、本発明は、片面に低放射膜を形成してなるＬｏｗ−Ｅガラスを用い、低放射膜を中空層側に配設したことを特徴とする上記の複層ガラスである。
【００４９】
また、本発明は、上記の複層ガラスを取り付けてなることを特徴とする窓である。
【００５０】
また、本発明は、上記の複層ガラスを取り付けてなることを特徴とするドアである。
【発明の効果】
【００５１】
本発明の複層ガラスにおいて、複層ガラスを構成する一対のガラス板の片方に合わせガラスを使用し、合わせガラスを単板ガラスより薄くしたことで、コインシデンス効果が抑制され、１０００Ｈｚ以上、５０００Ｈｚ以下の周波数域の音響透過損失が大きくなり、遮音性能が向上した。
【００５２】
また、本発明の複層ガラスにおいて、中空層に空気を封入したことで、熱貫流率、３．６０Ｗ／ｍ２・Ｋ以下となる、厚さ、１７．１ｍｍ以上、２５．０ｍｍ以下の遮音性能および断熱性能ともに優れた軽量且つ薄型の複層ガラスが得られた。１７．１ｍｍ以上、２５．０ｍｍ以下の前記複層ガラスは、一般住宅で使用される厚さ１００ｍｍの標準サッシ用枠、通称、見掛１００ｍｍ標準サッシ用枠に搭載可能である。
【００５３】
また、本発明の複層ガラスにおいて、樹脂中間層の厚さを０．７０ｍｍ以上とすることで、尖った金属、例えば、金属ドライバー等によるこじ破り、およびバール等でガラスを破砕する打ち破りに対して容易に貫通穴が開かず、優れた防犯性が得られた。
【００５４】
また、本発明の複層ガラスにおいて、Ｌｏｗ−Ｅガラスを使用することで、次世代省エネルギー基準４地区対応３．６０Ｗ／ｍ２・Ｋに対応する断熱性を有し、サッシとした際にＪＩＳ  Ａ４７０６：２０００に準拠する遮音等級Ｔ−３等級に合格する軽量且つ薄型のガラスサッシが得られた。
【発明を実施するための最良の形態】
【００５５】
図２に単板ガラスと合わせガラスを用いた複層ガラスの主要部の断面図の一例を示す。
【００５６】
図２に示すように、本発明の複層ガラスは、複層ガラスを構成する一対のガラス板が単板ガラスＧ１と樹脂中間層１を有する合わせガラスＧとからなり、合わせガラスＧが単板ガラスＧ１より薄く、中空層２に空気を封入してなる複層ガラスである。
【００５７】
また、本発明の複層ガラスは、複層ガラスを構成する一対のガラス板が単板ガラスＧ１と樹脂中間層１を有する合わせガラスＧとからなり、合わせガラスＧが単板ガラスＧ１より薄く、単板ガラスＧ１の厚さが７．４ｍｍ以上、好ましくは、８．４ｍｍ以上、１０．６ｍｍ以下、合わせガラスＧは一対のガラス板Ｇ２、Ｇ３からなり、合わせガラスＧを成す一対のガラス板Ｇ２、Ｇ３を合わせたガラス部の厚さが５．４ｍｍ以上、７．６ｍｍ以下、樹脂中間層１の厚さが０．３ｍｍ以上、０．８ｍｍ以下、中空層２の厚さが４．０ｍｍ以上、８．９ｍｍ以下、好ましくは、６．０ｍｍ以下であり、これらを合わせた複層ガラスの厚さが１７．１ｍｍ以上、２７．９ｍｍ以下、好ましくは、１８．１ｍｍ以上、２５．０ｍｍ以下であり、中空層２に空気を封入してなり、熱貫流率が３．６０Ｗ／ｍ２・Ｋ以下であり、且つサッシとした際にＪＩＳ  Ａ４７０６：２０００に準拠する遮音等級Ｔ−３等級に合格する上記の複層ガラスである。
【００５８】
本発明の遮音断熱複層ガラスは、図２に示すように、単板ガラスＧ１と合わせガラスＧからなる。例えば、単板ガラスＧ１と合わせガラスＧの間に、乾燥剤３としてのゼオライト等を充填した中空部を有するアルミニウム製またはステンレス鋼製等のスペーサー４を挟み込み、スペーサー４の両側にブチルゴム接着材５を貼着し、スペーサー４を介して、単板ガラスＧ１と合わせガラスＧをブチルゴム接着材５で接着一体化し、単板ガラスＧ１と合わせガラスＧを隔置して密閉された中空層２を有する。尚、単板ガラスＧ１と合わせガラスＧとスペーサー４に囲まれた凹部６には、シリコーンシーラントまたはポリサルファイドシーラントを充填し、水分が浸入しないように水密性を向上させる。本発明の遮音性複層ガラスにおいて、中空層２に封入したヘリウムが抜けないためには、ヘリウムが透過し難く、ヘリウムに対してより封止性能が高いポリサルファイドシーラントを充填することが好ましい。また、ポリサルファイドシーラントとシリコーンシーラントの二重構造としてもよい。最もヘリウムが透過しにくいのは凹部６にホットメルトブチルを充填した場合である。この際、複層ガラス端部からのヘリウムの漏れを防ぐために凹部６の深さを５ｍｍ以上とし、スペーサー４とシーラント層の厚みを合わせて１０ｍｍ以上とすることが好ましい。
【００５９】
また、合わせガラスの樹脂中間層１としてのＰＶＢ膜、ＥＶＡ膜、または遮音性中間膜が失透しないように、状況に応じて、合わせガラス端部６にはシーラントを塗布付着させる、樹脂または金属板を貼着させても良い。
【００６０】
本発明の遮音性複層ガラスにおいて、複層ガラスを構成する一対のガラス板に、単板ガラスＧ１と樹脂中間層１を有する合わせガラスＧを用いたことは、以下の理由による。
【００６１】
建材において、遮音性能は質量の影響（質量則）と曲げ剛性の影響（コインシデンス）を受ける。コインシデンス効果による透過損失の低下をおこさないようにするには、曲げ剛性を小さくしてコインシデンス限界周波数ができるだけ高周波数になるようにすることが好ましい。
【００６２】
図２に示すように、本発明の遮音性複層ガラスにおいて、複層ガラスを構成する一対のガラス板は、単板ガラスＧ１と樹脂中間層１を有する合わせガラスＧからなる。合わせガラスＧは、粘性があり柔軟な樹脂中間層１により、合わせガラスＧを成す一対のガラス板Ｇ２、Ｇ３が個々不規則に振動し、同じ厚さの単板ガラスＧ１に比べ、コインシデンス限界周波数における透過損失が大きく、コインシデンス限界周波数の位置がより高周波側に移動することで、１０００Ｈｚ以上、４０００Ｈｚ以下の周波数域を遮音する。
【００６３】
図３は、単板ガラスと合わせガラスの遮音性能曲線のグラフである。
【００６４】
図３に示すように、厚さの実測値が７．４ｍｍの単板ガラス（ＦＬ８）に対して、一対の厚さの実測値が３．７ｍｍのガラス板（ＦＬ４）に、厚さ３０ｍｉｌ（０．７６ｍｍ）のＰＶＢを挟み込んだ合わせガラス（ＦＬ４／ＰＶＢ３０ｍｉｌ／ＦＬ４）の方が１０００Ｈｚ以上、４０００Ｈｚ以下の遮音性能曲線の周波数域の落ち込みが小さく遮音性に優れる。
【００６５】
合わせガラスが遮音性能に優れることは、粘性があり柔軟な樹脂中間層の作用より、合わせガラスを成す一対のガラス板が個々不規則に振動することに加え、音の振動エネルギーを吸収することによる。
【００６６】
特に、粘性の異なる透明樹脂を積層させた遮音性中間膜は、音の振動エネルギーを吸収する性能に優れる。
【００６７】
樹脂中間層１としての厚さ１５ｍｉｌ（０．３８ｍｍ）の遮音性中間膜ＳＮＰＶＢ（積水化学工業製、商品名、エスレック・アコースティック・フィルム）を用いた合わせガラスＧ（ＦＬ４／ＳＮＰＶＢ１５ｍｉｌ／ＦＬ４）は、樹脂中間層１に単層のＰＶＢ、ＥＶＡを用いた合わせガラスＧと比較して、さらに１０００Ｈｚ以上、４０００Ｈｚ以下の周波数域の落ち込みが小さく遮音性に優れる。
【００６８】
エスレック・アコースティック・フィルムは、透明樹脂を積層させてなる遮音性中間膜であり、コア層に遮音性透明樹脂層を用い、遮音性透明樹脂層をＰＶＢで挟んだサンドイッチ構造であり、３層押出成形により作製されている。通常のＰＶＢに替えて、エスレック・アコースティック・フィルムを樹脂中間層に用いることで、合わせガラスＧは１０００Ｈｚ以上、４０００Ｈｚ以下の周波数域の音響透過損失が５ｄＢ程度大きくなり、複層ガラスＧとした場合、さらに遮音性能が向上するとされる。
【００６９】
また、中空層２における吸音、反射を考慮しなければ、複層ガラスにおいて、コインシデンス効果の影響を受けないコインシデンス限界周波数より低周波数側の遮音性能は、質量則に従い、複層ガラスを構成する単板ガラスＧ１およびガラス板Ｇ２、Ｇ３の総厚で決まる。即ち、図１に示す複層ガラスにおいて、複層ガラスを構成する単板ガラス板Ｇ１およびガラス板Ｇ２、Ｇ３の総厚で、コインシデンス域の影響を受けないコインシデンス限界周波数より低周波数側の遮音性能は決まる。
【００７０】
図１に示す複層ガラスにおいて、複層ガラスを構成する単板ガラスＧ１およびガラス板Ｇ２、Ｇ３のコインシデンス限界周波数を高周波側に設定し、単板ガラスＧ１とガラス板Ｇ２、Ｇ３の厚さを大きく変えて、コインシデンス限界周波数を大きく異なった周波数とすれば、コインシデンス効果による遮音性能の低下を解消することが可能となる。即ち、複層ガラスにおいて、単板ガラスＧ１と合わせガラスＧを用い、複層ガラスを構成する単板ガラスＧ１、ガラス板Ｇ２、Ｇ３のコインシデンス限界周波数を大きく異なる周波数に分ければ、コインシデンス効果による遮音性能曲線の落ち込みを解消することができ、遮音性能が向上する。
【００７１】
例えば、構成する単板ガラスＧ１が合わせガラスＧより薄い複層ガラス、呼び厚さ１０ｍｍのフロートガラスＧ１（ＦＬ１０）／厚さ６．０ｍｍの中空層２（Ｇ６）／呼び厚さ３ｍｍのフロートガラスＧ２（ＦＬ３）／樹脂中間膜２としてのＰＶＢ３０ｍｉｌ（０．７６ｍｍ）／呼び厚さ３ｍｍのフロートガラスＧ３（ＦＬ３）、即ち、ＦＬ１０／Ｇ６／ＦＬ３／遮音ＰＶＢ３０ｍｉｌ／ＦＬ３の構成の、呼び厚さの許容差を考慮したガラス部の総厚が１４．６ｍｍ〜１７．４ｍｍの複層ガラスは、ＦＬ１０のガラス板のコインシデンス限界周波数とＦＬ３のガラス板のコインシデンス限界周波数とを有し、単板ガラス板Ｇ１（ＦＬ１０）と合わせガラスを構成するガラス板Ｇ２、Ｇ３（ＦＬ３）の大きく異なるコインシデンス限界周波数の違いにより、複層ガラスとした際にコインシデンス限界周波数による防音性能の落ち込みを軽減することができる。このように、複層ガラスを構成する単板ガラスＧ１とガラス板Ｇ２、Ｇ３の厚さを大きく異ならせ、コインシデンス効果により遮音能曲線の落ち込みを重ねないようにすることが、１０００Ｈｚ以上、４０００Ｈｚ以下の周波数域の遮音性能曲線の落ち込みを小さくすること、または解消することにおいて、重要である。
【００７２】
それに比較して、厚い側を合わせガラスにした場合（例：ＦＬ５／遮音ＰＶＢ３０ｍｉｌ／ＦＬ５／Ｇ６／ＦＬ６）、即ち、呼び厚さ５ｍｍのフロートガラス（ＦＬ５）／厚さ６．０ｍｍの中空層（Ｇ６）／呼び厚さ３ｍｍのフロートガラス（ＦＬ３）／ＰＶＢ３０ｍｉｌ（０．７６ｍｍ）／呼び厚さ３ｍｍのフロートガラス（ＦＬ３）の構成の複層ガラスは、ＦＬ５の板ガラスとＦＬ６の板ガラスが近いコインシデンス限界周波数を有し、コインシデンス限界周波数による防音性能の落ち込みを軽減することができない。このことは、複層ガラスを構成するガラス板の厚さに大きな差異がなく、コインシデンス効果により遮音能曲線の落ち込みが重なることによる。
【００７３】
以上の理由により、合わせガラスＧが単板ガラスＧ１より薄い構成にすると、合わせガラスＧが単板ガラスＧ１より厚い構成に比較して、複層ガラスを構成する単板ガラスＧ１、ガラス板Ｇ２、Ｇ３をより異厚構成とすることができ、１０００Ｈｚ以上、４０００Ｈｚ以下の周波数域において音響透過損失の落ち込みが小さくなるので、本発明の遮音性複層ガラスにおいて、合わせガラスＧが単板ガラスＧ１より薄い構成とした。
【００７４】
樹脂中間層１に使用する透明樹脂には、ＰＶＢ、ＥＶＡ、透明樹脂を積層させてなる遮音性中間膜が挙げられる。一対のガラス板Ｇ２、Ｇ３に、これらＰＶＢ、ＥＶＡ、遮音性中間膜等の樹脂中間膜を挟み込んだ後で加熱溶融させてなる樹脂中間層１により、ガラス板Ｇ２、Ｇ３を直接接着一体化させて合わせガラスＧとする。透明性樹脂からなる樹脂中間層１中に機能性微粒子を練り込んで、断熱性能等を向上させてもよい。
【００７５】
尚、透明樹脂を積層させてなる遮音性中間膜には、積水化学工業製、商品名、エスレック・フィルム、または株式会社クラレ製、商品名、トロシフォルが挙げられ、さらなる遮音性の向上が図れる。
【００７６】
本発明の複層ガラスの熱貫流率を低く抑えるには、中空層２に熱を透過しにくい重いガスであるアルゴン（原子量、約４０ａｍｕ）、クリプトン（原子量、約８４ａｍｕ）、キセノン（原子量、約１３１ａｍｕ）等を封入ことも考えられるが、これら希ガスは高価である。本発明の複層ガラスの中空層２に封入するには、空気（平均分子量、２９ｇ/ｍｏｌ）が手に入り易く、本発明の複層ガラスに用いることが好ましい。
【００７７】
即ち、本発明の複層ガラスの前記構成において、中空層２に空気を封入し、中空層２の厚さを４．０ｍｍ以上、６．０ｍｍ以下とすることで、「板ガラス類の熱抵抗及び建築における熱貫流率の算定方法」ＪＩＳ  Ｒ  ３１０７：１９９８に準拠して算定した複層ガラスの熱貫流率が３．６０Ｗ／ｍ２・Ｋ以下であり、且つ「サッシ」ＪＩＳ  Ａ４７０６：２０００に準拠する遮音等級Ｔ−３等級に合格する複層ガラスが得られた。
【００７８】
また、前述のように、本発明の複層ガラスにおいて、片面に金属薄膜および金属酸化物薄膜を積層させてなる低放射膜を形成してなるＬｏｗ−Ｅガラスを単板ガラスＧ１に用い、低放射膜を中空層２側に配設することで、本発明の複層ガラスの熱貫流率はさらに低下した。
【００７９】
複層ガラスは、通常、ドアおよび窓のサッシに直付けまたは嵌め込み用に予め製作および調整されたサッシ枠に、直にまたはグレージングチャンネル等の取り付け部材である枠を介して取り付けられ、固定窓、可動窓等の窓、開閉ドア等のドアへの取り付けに際して１個の構成材として扱う。
【００８０】
本発明の複層ガラスに用いる単板ガラスＧ１、合わせガラスＧをなすガラス板Ｇ２、Ｇ３には、フロート法等で製造された後、何ら後処理がなされていない生板ガラス、製造後、風冷強化または化学強化等の強化処理がなされた強化ガラス等が使用され、着色ガラスでもよい。  
【実施例】
【００８１】
（遮音性能の評価）
遮音性能の評価をＪＩＳ  Ａ１４１６：２０００に準拠して行った。詳しくは、ＪＩＳ  Ａ１４１６：２０００に記載されるタイプＩ試験室（残響室）を使用し、２本の木製押縁（２５ｍｍ×２５ｍｍ）を用いて、試験片に固定し、ガラスの設置を行い、ＪＩＳ  Ａ１４１６：２０００に記載の方法で音響透過損失の測定を行った。音響透過損失の測定値が、ＪＩＳ  Ａ４７０６：２０００に記載の判断基準、「ａ）１２５Ｈｚ〜４０００Ｈｚの１６点における音響透過損失が、全て該当する遮音等級線を上回ることとする。尚、各周波数帯域で該当する遮音等級線を下回る値の合計が３ｄＢ以下の場合は、その遮音等級とする。」「ｂ）全周波数帯域において、数１の式によって、音響透過損失を換算し、その換算値（６点）が該当する遮音等級線を上回ることとする。」に対し、遮音等級Ｔ-３等級について、ａ）、ｂ）いずれかに基準を満たした場合、遮音等級Ｔ-３等級に合格するとした。
実施例１
図２に示すように、単板ガラスＧ１に厚さの実測値が９．４ｍｍのガラス板（ＦＬ１０）を用いた。さらに、一対のガラス板Ｇ２、Ｇ３に厚さの実測値が２．７ｍｍのガラス板（ＦＬ３）と厚さの実測値が３．７ｍｍのガラス板（ＦＬ４）、およびＰＶＢ（厚さ３０ｍｉｌ、０．７６ｍｍ）からなる樹脂中間層１（ＰＶＢ３０ｍｉｌ）からなる厚さ７．１６ｍｍの合わせガラスＧ（構成、ＦＬ３／ＰＶＢ３０ｍｉｌ／ＦＬ４）を用いた。これら単板ガラスＧ１と合わせガラスＧを用い、中空層２の層厚を６．０ｍｍ（Ａ６）とし空気を封入したＦＬ１０／Ａ６／ＦＬ３／ＰＶＢ３０ｍｉｌ／ＦＬ４の構成の複層ガラスを用意した。この複層ガラスの厚さは２２．５６ｍｍである。
【００８２】
単板ガラスＧ１と合わせガラスＧの間に、乾燥剤３としてのゼオライトを充填した中空部を有するアルミニウム製のスペーサー４を挟み込み、スペーサー４の両側にブチルゴム接着材５を貼着し、単板ガラスＧ１と合わせガラスＧを、スペーサー４を介してブチルゴム接着材５で接着一体化し、単板ガラスＧ１と合わせガラスＧを隔置した。単板ガラスＧ１と合わせガラスＧとスペーサー４に囲まれた凹部６には、ポリサルファイドシーラントを充填した。空気は大気圧にて中空層２に封入した。
【００８３】
尚、音源は単板ガラスＧ１側におき、測定器は合わせガラスＧ側に設置した。
【００８４】
図４が実施例１の遮音性複層ガラスの遮音性能曲線のグラフである。
【００８５】
ＪＩＳ  Ａ１４１６：２０００に準拠して遮音性能試験を行った結果、ＪＩＳ  Ａ４７０６：２０００に記載の判断基準、「ａ）１２５Ｈｚ〜４０００Ｈｚの１６点における音響透過損失が、全て該当する遮音等級線を上回ることとする。尚、各周波数帯域で該当する遮音等級線を下回る値の合計が３ｄＢ以下の場合は、その遮音等級とする。」「ｂ）全周波数帯域において、数１の式によって、音響透過損失を換算し、その換算値（６点）が該当する遮音等級線を上回ることとする。」に対し、サッシとした際に遮音等級Ｔ-３等級について、ａ）、ｂ）いずれも基準を満たし、遮音等級Ｔ-３等級に合格した。
実施例２
次いで、同様の構成で、樹脂中間層１に、厚さ、３０ｍｉｌ（０．７６ｍｍ）の遮音性中間膜（ＳＮＰＶＢ３０ｍｉｌ）を使用した以外は同様の構成の複層ガラスを作製した。この複層ガラスの厚さは２２．５６ｍｍである。作製した複層ガラスは、ＦＬ１０／Ａ６／ＦＬ３／ＳＮＰＶＢ３０ｍｉｌ／ＦＬ４である。尚、遮音性中間膜には、積水化学工業製、商品名、エスレック・アコースティック・フィルムを使用した。尚、空気は大気圧にて中空層２に封入し、複層ガラスの端部は、実施例１と同様の構造とした。
【００８６】
図５が実施例２の遮音性ガラスの遮音性能曲線のグラフである。
【００８７】
ＪＩＳ  Ａ１４１６：２０００に準拠して遮音性能試験を行った結果、ＪＩＳ  Ａ４７０６：２０００に記載の判断基準ａ）、ｂ）をいずれも遮音等級Ｔ-３等級について満たし、遮音等級Ｔ-３等級に合格した。
実施例３
図２に示すように、単板ガラスＧ１には、厚さの実測値が７．４ｍｍの単板ガラスＧ１（ＦＬ８）を用いた。合わせガラスＧには、厚さ０．３８ｍｍのＰＶＢからなる樹脂中間層６を有する、厚さの実測値が２．７ｍｍのガラス板Ｇ２（ＦＬ３）／厚さ０．３８ｍｍのＰＶＢ樹脂中間層２（ＰＶＢ１５ｍｉｌ）／厚さの実測値が２．７ｍｍのガラス板Ｇ３（ＦＬ３）を用いた。中空層２の厚さは４．０ｍｍ（Ａ４）とし、空気を封入し、厚さの実測値が７．４ｍｍの単板ガラスＧ１（ＦＬ８）／厚さ４．０ｍｍの中空層２（Ａ４）／厚さの実測値が２．７ｍｍのガラス板Ｇ２（ＦＬ３）／厚さ０．３８ｍｍのＰＶＢ樹脂中間層２（ＰＶＢ１５ｍｉｌ）／厚さの実測値が２．７ｍｍのガラス板Ｇ３（ＦＬ３）の構成の複層ガラス、即ち、ＦＬ８／Ａ４／ＦＬ３／ＰＶＢ１５ｍｉｌ／ＦＬ３の構成の複層ガラスを用意した。この複層ガラスの厚さは１７．１８ｍｍである。尚、空気は大気圧にて中空層２に封入し、複層ガラスの端部は、実施例１と同様の構造とした。
【００８８】
図６が実施例３の遮音性複層ガラスの遮音性能曲線のグラフである。
【００８９】
前記遮音性複層ガラスについて、ＪＩＳ  Ａ１４１６：２０００に準拠して遮音性能試験を行った結果、サッシとした際に前述のＪＩＳ  Ａ４７０６：２０００に記載の判断基準ａ）の基準を満たし、遮音等級Ｔ-３等級に合格した。
【００９０】
前記遮音性複層ガラスについて、ＪＩＳ  Ａ  １４１６：２０００に準拠して遮音性能試験を行った結果、サッシとした際に前述のＪＩＳ  Ａ４７０６：２０００に記載の判断基準ａ）の基準を満たし、遮音等級Ｔ-３等級に合格した。また、複層ガラスを構成する単板ガラスと合わせガラスに用いた板ガラスの厚さに差を持たせたことで、コインシデンス限界効果による１０００Ｈｚ以上、４０００Ｈｚ以下の防音性能の落ち込みを軽減することができた。
【００９１】
また、本発明の遮音性複層ガラスにおいて、樹脂中間層１にＰＶＢに替えて遮音性中間膜を用いることで、さらなる遮音性の向上が望める。このような遮音性中間膜としては、前述のように、積水化学工業株式会社製、商品名、エスレック・アコースティック・フィルムおよび株式会社クラレ製、商品名、トロシフォルが挙げられる。
（光学・熱的性能の測定）
次いで、「板ガラス類の透過率・反射率・放射率・日射取得率の試験方法」ＪＩＳ  Ｒ３１０６：１９９８に基づき、本発明の複層ガラスの光学性能、熱的性能を計算し、「板ガラス類の熱抵抗及び建築における熱貫流率の算定方法」ＪＩＳ  Ｒ３１０７：１９９８に基づき、熱貫流率の計算を行った。
【００９２】
ＦＬ１０（厚さの実測値９．４ｍｍ）＋Ａ６（厚さ６．０ｍｍの空気封入中空層）＋ＦＬ３（厚さの実測値２．７ｍｍ）＋ＰＶＢ３０ｍｉｌ（厚さ０．７６ｍｍ）＋ＦＬ４（厚さの実測値３．７ｍｍ）の構成の厚さが２２．５６ｍｍである実施例１の複層ガラスの熱貫流率は３．１９Ｗ／ｍ２・Ｋであった。
【００９３】
ＦＬ１０（厚さの実測値９．４ｍｍ）＋Ａ６（厚さ６．０ｍｍの空気封入中空層）＋ＦＬ３（厚さの実測値２．７ｍｍ）＋ＳＮＰＶＢ３０ｍｉｌ（厚さ０．７６ｍｍ）＋ＦＬ４（厚さの実測値３．７ｍｍ）の構成の厚さが２２．５６ｍｍであ実施例２の複層ガラスの熱貫流率は３．１９Ｗ／ｍ２・Ｋであった。
【００９４】
ＦＬ８（厚さの実測値７．４ｍｍ）＋Ａ４（厚さ４．０ｍｍの空気封入中空層）＋ＦＬ３（厚さの実測値２．７ｍｍ）＋ＰＶＢ１５ｍｉｌ（厚さ０．３８ｍｍ）＋ＦＬ３（厚さの実測値２．７ｍｍ）の構成の厚さが１７．１８ｍｍである実施例３の複層ガラスの熱貫流率は３．５５Ｗ／ｍ２・Ｋであった。
【図面の簡単な説明】
【００９５】
【図１】ＪＩＳ  Ａ４７０６：２０００に記載される遮音等級線のグラフである。
【図２】単板ガラスと合わせガラスを用いた複層ガラスの主要部の断面図の一例である。
【図３】単板ガラスと複層ガラスの遮音性能曲線のグラフである。
【図４】実施例１の遮音性複層ガラスの遮音性能曲線のグラフである。
【図５】実施例２の遮音性複層ガラスの遮音性能曲線のグラフである。
【図６】実施例３の遮音性複層ガラスの遮音性能曲線のグラフである。
【符号の説明】
【００９６】
Ｇ１        単板ガラス
Ｇ          合わせガラス
Ｇ２、Ｇ３  ガラス板
１          樹脂中間層
２          中空層
３          乾燥剤
４          スペーサー
５          ブチルゴム接着材
６          凹部
７          合わせガラス端部
【図１】
2010138027.tif 000005
【図２】
2010138027.tif 000006
【図３】
2010138027.tif 000007
【図４】
2010138027.tif 000008
【図５】
2010138027.tif 000009
【図６】
2010138027.tif 000010